珪酸ナトリウム水溶液に消石灰を加えて生成した非晶質珪酸カルシウム水和物と未反応のCa2との凝集体からなり、CaSiモル比が15~10であることを特徴とするリン回収材。珪酸ナトリウム水溶液に消石灰を加え、非加熱下で生成した非晶質珪酸カルシウム水和物とCa2との凝集体からなる請求項1に記載するリン回収材。CaSiモル比が15~55であって、リン含有水溶液に添加したときに、凝集物形成から2分後の沈降部分の界面高さが、同一沈降条件下において同量の消石灰を用いた場合の沈降部分の界面高さの12以下である請求項1または請求項2に記載するリン回収材。リン含有水溶液に添加したときに、05wt以上の添加量でリン回収率が60以上である請求項1~請求項3の何れかに記載するリン回収材。珪酸ナトリウム水溶液に、CaSiモル比が15~10になるように、消石灰を加え、非加熱下で、非晶質珪酸カルシウム水和物とCa2との凝集体を生成させ、該凝集体を固液分離して回収し乾燥する、あるいは該凝集体を含むスラリーとして使用するリン回収材の製造方法。特許文献5および特許文献6に記載されているリン回収資材は、リンとの反応性が高く、ヒドロキシアパタイトを生成し、排水中のリン濃度を急激に低減することができ、消石灰など他の石灰質資材よりもリンの回収率が高い利点を有している。本発明は、上記リン回収資材の利点を有し、リンとの反応性が良く、かつリンを吸着して形成した凝集体の沈降性に優れているリン回収材とその製造方法を提供する。本発明は、以下の構成によって上記課題を解決したリン回収材およびその製造方法に関する。1珪酸ナトリウム水溶液に石灰を加えて生成した非晶質珪酸カルシウム水和物とCa2との凝集体からなり、CaSiモル比が15~10であることを特徴とするリン回収材。2珪酸ナトリウム水溶液に石灰を加え、非加熱下で生成した非晶質珪酸カルシウム水和物とCa2との凝集体からなる上記1に記載するリン回収材。3CaSiモル比が15~55であって、リン含有水溶液に添加したときに、凝集物形成から2分後の沈降部分の界面高さが、同一沈降条件下において同量の消石灰を用いたときの沈降部分の高さに比較してその12以下である上記1または上記2に記載するリン回収材。4リン含有水溶液に添加したときに、05wt以上の添加量でリン回収率が60以上である上記1~上記3の何れかに記載するリン回収材。5珪酸ナトリウム水溶液に、CaSiモル比が15~10になるように、石灰を加え、非加熱下で、非晶質珪酸カルシウム水和物とCa2との凝集体を生成させ、該凝集体を固液分離して回収し乾燥する、あるいは該凝集体を含むスラリーとして使用するリン回収材の製造方法。本発明のリン回収材は、珪酸ナトリウム水溶液に石灰を加えて生成した非晶質珪酸カルシウム水和物とCa2との凝集体からなり、リンを吸着する性能に優れており、かつリンを吸着して形成した凝集体の沈降性が良いので、リンの除去効果が高く、かつ処理時間を短縮することができる。本発明のリン回収材は、珪酸ナトリウム水溶液水ガラスを原料に用いるので、生成した非晶質珪酸カルシウム水和物とこれに取り込まれるCa2以外の不溶解物が少なく、かつ高温で水熱合成を行わせる必要がなく、常温で生成した非晶質珪酸カルシウム水和物とCa2との凝集体からなるので、製造が容易であり、かつ経済的にリン回収材を製造することができる。本発明のリン回収材は、原料として珪酸ナトリウム水溶液を用いるので、石灰を加えて非晶質珪酸カルシウム水和物とCa2との凝集体を生成する工程において、非晶質珪酸カルシウム水和物とこれに取り込まれるCa2以外の不溶解物を殆ど生じないので、この凝集体を回収するときに上記以外の不溶解物を分離する工程が不要である。また、上記凝集体を含むスラリーのまま使用することができる。以下、本発明を実施形態に基づいて具体的に説明する。珪酸カルシウム水和物凝集体:リン回収材本発明のリン回収材は、珪酸ナトリウム水溶液に石灰を加えて生成した非晶質珪酸カルシウム水和物とCa2との凝集体からなり、CaSiモル比が15~10であることを特徴とし、好ましくは、CaSiモル比が15~55であり、非加熱下で生成した非晶質珪酸カルシウム水和物とCa2との凝集体からなるものである。珪酸ナトリウム水溶液に加える石灰は消石灰および生石灰の何れも用いることができる。石灰は、非晶質珪酸カルシウム水和物を生成する石灰量を上回る量を使用し、未反応の消石灰や生石灰から生じた消石灰を非晶質珪酸カルシウム水和物が取り込むことによって、凝集体内部にCa2が分散した凝集体が形成される。なお、Ca2を含まない非晶質珪酸カルシウム水和物を生成させた後に、この非晶質珪酸カルシウム水和物に石灰の粉末を混合しても、内部に石灰粉末が分散した凝集体にはならず、本発明の凝集体を得ることはできない。反応後に回収した非晶質珪酸カルシウム水和物に石灰粉末を混合したものはリン回収材として使用したときに、本発明のリン回収材より沈降性が劣る。製造方法本発明のリン回収材は、珪酸ナトリウム水溶液に、CaSiモル比が15~10になるように、好ましくはCaSiモル比が15~55になるように、石灰消石灰または生石灰を加え、非加熱下で、非晶質珪酸カルシウム水和物とCa2との凝集体を生成させることによって製造される。この製造工程例を図1に示す。本発明のリン回収材は、原料として珪酸ナトリウム水溶液Na2SiO3:水ガラスを用いる。原料の珪酸ナトリウム水溶液は市販品を使用することができる。珪酸ナトリウム水溶液は不純物が少ないので、製造工程において生成した非晶質珪酸カルシウム水和物と消石灰以外の不溶解物が殆ど生じない。従って、非晶質珪酸カルシウム水和物とCa2との凝集体を回収するときに、上記以外の不溶解物を分離する工程が不要であり、製造工程が簡単になる。また、生成した非晶質珪酸カルシウム水和物とこれに取り込まれるCa2以外の不溶解物を殆ど生じないので上記凝集体を含むスラリーのまま使用することができる。珪酸ナトリウム水溶液に石灰消石灰または生石灰を加え、非晶質珪酸カルシウム水和物を生成させる。珪酸ナトリウム水溶液は粘性が高いので、水を加えて水溶液にし、また石灰も水を加えてスラリーにし、両者を混合すればよい。均一に反応するように、混合後に攪拌するのが好ましい。加熱する必要はなく、室温下で、珪酸ナトリウム水溶液と石灰が反応して非晶質珪酸カルシウム水和物が生成する。原料として珪酸ナトリウム水溶液を用いているので、この非晶質珪酸カルシウム水和物の生成工程において不純物となる不溶解物が殆ど生じない。珪酸ナトリウム水溶液に加える石灰の添加量は、非晶質珪酸カルシウム水和物が生成し、かつスラリー中に未溶解のCa2が残り、非晶質珪酸カルシウム水和物と未反応のCa2を含む凝集体になる量である。具体的には、非晶質珪酸カルシウム水和物とCa2との凝集体において、CaSiモル比が15~10になる量が適当であり、CaSiモル比が15~55になる量が好ましく、CaSiモル比=20~35になる量がより好ましい。上記凝集体のCaSiモル比が10程度であると、凝集体のリン回収性能が不十分である。また、凝集体のCaSiモル比が10より大きいと、凝集体を用いたときの沈降性が低下する。一方、CaSiモル比が15~55の凝集体はリン回収性能に優れており、沈降性もよい。また、CaSiモル比=20~35の凝集体は沈降性がさらに優れている。上記凝集体には、CaSiモル比が15においてCa2が約10wt含まれており、CaSiモル比が55においてCa2が約50wt含まれており、CaSiモル比が10においてCa2が約62wt含まれている。凝集体にこれらの量のCa2が含まれるように、石灰の配合量として、珪酸ナトリウム水溶液との反応によって消費される量よりも多く、反応後に上記含有量に相当する未反応分が残る量を用いる。非晶質珪酸カルシウム水和物と未反応のCa2を含むスラリーを固液分離して固形分を回収し、回収物を乾燥することによって、BET比表面積30~80m2g、細孔容積01~03cm3gの乾燥凝集体を得ることができる。乾燥は約100°Cの温度下に24時間程度曝せばよい。この乾燥凝集体をリン回収材として用いることができる。また、非晶質珪酸カルシウム水和物と未反応のCa2を含むスラリーには、この凝集体の他には不溶解物が殆ど含まれていないので、これを固液分離せずに、スラリーの状態でリン回収材として用いることができる。非加熱下で生成した非晶質珪酸カルシウム水和物とCa2とを含む凝集体からなる本発明のリン回収材は、CaSiモル比が15~10において、リン含有水溶液に添加したときに、例えば05wt以上の添加量でリン回収率が60以上であり、リン回収性能に優れている。また、リン含有水溶液に添加したときに、凝集物形成から2分後の沈降部分の高さ沈降部分とその上側の液との界面の高さが、同一沈降条件下において同量の消石灰を用いたときの沈降部分の高さに比較してその12以下あり、格段に優れた沈降性を有している。以下、本発明の実施例を比較例と共に示す。なお、非晶質珪酸カルシウム水和物をCSHと云い、回収したCa2を含むCSHをCSH凝集体と云う。また、CaSi配合比とは、原料として添加する消石灰または生石灰のCa量と、珪酸ナトリウム水溶液のSi量のモル比である。実施例1:CSH凝集体の生成表1に示すCa/Si配合比になるような珪酸ナトリウム水溶液水ガラスと消石灰に対し、所定量の水道水を半分の量に分け、常温にて珪酸ナトリウム水溶液および消石灰にそれぞれ投入して攪拌した。攪拌後、消石灰スラリーに珪酸ナトリウム水溶液を加え、常温で1時間攪拌して、非晶質珪酸カルシウム水和物CSHを生成させた。CSH生成後、CSHと未反応のCa2との凝集体を吸引濾過して回収した。回収物CSH凝集体は105°Cに加熱して24時間乾燥した。乾燥したCSH凝集体について、Ca2含有量を示差熱分析TGDTAによって定量した。CaSiモル比を規格JISR5202ポルトランドセメントの化学分析方法に準拠して測定した。これらの結果を表1に示した。また、試料No2、試料No7のCSH凝集体の乾燥粉末について、XRDチャートを図2に示す。図2のXRDチャートにはCSHのピークと消石灰のピークが現れており、回収物はCSHと消石灰の凝集体であることがわかる。実施例2:リン吸着試験リン酸水素ニナトリウム水溶液リン濃度100mgLを調製した。この試験液50gに、表1のCSH凝集体No1~No8を外割りで01wt、05wt、10wt添加して1時間攪拌した。この試験液を濾過して沈澱部分を分離し、濾液中のリン濃度を規格JISK0102工場排水試験法のモリブデン青吸光光度法に従って測定した。この結果リン回収率を表2および図3に示した。また、比較試料として消石灰を単独に用いた結果を表2に示した。リン回収率は試験液のリン濃度Aに対するリン濃度Aと濾液のリン濃度Bの差の割合A×100である。表2、図3に示すように、CaSiモル比が高いほどリン吸着効果が向上する。具体的には、CaSiモル比15以上のCSH凝集体試料No4~8は、05wtの使用量で、リン回収率が80以上であり、優れたリン吸着効果を示している。なお、CaSiモル比10のCSH凝集体試料No1は使用量01wt程度ではリン吸着効果が不十分である。実施例3:沈降試験リン酸水素二ナトリウムを用い、リン濃度100mgLの水溶液試験液を調製した。この試験液100mlに表1の試料No1~No8を02g外割りで02wt投入し、1分間攪拌する。その後、メスシリンダー容量100mlに懸濁した状態の試験液を移し、所定時間毎に沈降部分の高さを測定した。また、比較試料として消石灰を単独に用いて同様に沈降部分の高さを測定した。これらの結果を表3および図4に示した。CaSiモル比11の試料No1を用いた場合には、液全体が濁った状態になり、界面の判定ができない。一方、CaSiモル比15以上の試料No2~No8、および消石灰を用いた場合には、フロックが形成され、沈降部分の界面が判別できる。この沈降部分は時間の経過に従って、次第に沈降する。表3および図4に示すように、本発明のCSH凝集体は2分経過後に沈降部分の高さが急激に減少し、短時間に優れた沈降性を示している。具体的には、消石灰を単独に用いた場合には、2分経過後の沈降部分の高さは15cmであるのに対して、CaSiモル比15~35のCSH凝集体は、2分経過後の沈降部分の高さは19cm~35cmであり、短時間に急激に沈降している。なお、CaSiモル比55以上のCSH凝集体も短時間に急激に沈降部分の高さが減少するが、CaSiモル比15~35の場合よりも沈降部分の高さがやや高く、CSH凝集体はCaSiモル比が小さいほど沈降性に優れる傾向があることを示している。CaSiモル比15~55のCSH凝集体は2分経過後の沈降部分の高さは69cm以下であり、一方、消石灰を単独で用いた場合には2分経過後の沈降部分の高さは15cmであり、従って、本発明のCSH凝集体は、同量の消石灰を用いた場合の沈降部分の高さに比較してその12以下である。なお、上記CSH凝集体について、CaSiモル比11の試料No1は凝集作用が不十分であり液全体が濁った状態になり、またリン回収率も低い。従って、リン回収材としてはCaSiモル比15以上のものが好ましく、かつ沈降性の良いものとしてはCaSiモル比11~55のCSH凝集体が好ましい。実施例4表4に示すCa/Si配合比になるような珪酸ナトリウム水溶液水ガラスと生石灰CaOに対し、所定量の水道水を半分の量に分け、常温にて珪酸ナトリウム水溶液および生石灰にそれぞれ投入して攪拌した。攪拌後、消石灰スラリーに珪酸ナトリウム水溶液を加え、常温で1時間攪拌して、非晶質珪酸カルシウム水和物CSHを生成させた。CSH生成後、CSHと未反応のCa2との凝集体を吸引濾過して回収した。回収物CSH凝集体は105°Cに加熱して24時間乾燥した。乾燥したCSH凝集体について、Ca2含有量を示差熱分析TGDTAによって定量した。CaSiモル比を規格JISR5202ポルトランドセメントの化学分析方法に準拠して測定した。これらの結果を表4に示した。実施例5:リン吸着試験リン酸水素ニナトリウム水溶液リン濃度100mgLを調製した。この試験液50gに、表4のCSH凝集体No9~No12を外割りで01wt、05wt、10wt添加して1時間攪拌した。この試験液を濾過して沈澱部分を分離し、濾液中のリン濃度を規格JISK0102工場排水試験法のモリブデン青吸光光度法に従って測定した。この結果リン回収率を表5に示した。リン回収率は試験液のリン濃度Aに対するリン濃度Aと濾液のリン濃度Bの差の割合A×100である。表5に示すように、CaSiモル比が高いほどリン吸着効果が向上する。具体的には、CaSiモル比15以上のCSH凝集体試料No10~12は、05wtの使用量で、リン回収率が100であり、優れたリン吸収効果を示している。なお、CaSiモル比12のCSH凝集体試料No9は使用量01wt程度ではリン吸収効果が不十分である。実施例6:沈降試験リン酸水素二ナトリウムを用い、リン濃度100mgLの水溶液試験液を調製した。この試験液100mlに表4の試料No9~No12を02g外割りで02wtを投入し、1分間攪拌する。その後、メスシリンダー容量100mlに懸濁した状態の試験液を移し、所定時間毎に沈降部分の高さを測定した。これらの結果を表6に示した。CaSiモル比12の試料No9を用いた場合には、液全体が濁った状態になり、沈降部分の高さを判定できない。一方、CaSiモル比34以上の試料No10~No12を用いた場合にはフロックが形成され、沈降部分の高さが判別できる。試料No10~No12では、2分経過後に沈降部分の高さが急激に減少し、短時間に優れた沈降性を示している。なお、CaSiモル比102のCSH凝集体を用いた場合には、2分経過後の沈降部分の高さが、CaSiモル比34~56の場合よりもやや高く、CaSiモル比が小さいほど沈降性に優れる傾向がある。